"少なくとも1個のヒドロキシル基を有する有機ポリマー1を、式O=C=N-SO2XI式中、Xは、ハロゲン原子または擬ハロゲン基である。のイソシアネート2と反応させる第1の工程但し、イソシアネートは、1中のヒドロキシル基-OH1モル当たり2中のO=C=N-基0.8から1.0モル、好ましくは1.0モルの量で使用されることを条件とする。、および第1の工程から得られ、少なくとも1個の式-O-C=O-NH-SO2Xの基を有する有機ポリマー3を、少なくとも1個の第一級または第二級アミノ基-NH-を有するオルガノポリシロキサン4と反応させる第2の工程但し、前記オルガノポリシロキサン4は、イソシアネート2中のSO2X1モル当たり4中のアミノ基-NH-1.2から4.0モル、好ましくは2.0から3.0モルの量で使用されることを条件とする。によって、ウレタンスルホンアミド結合性基を有するシロキサンコポリマーを製造する方法。有機ポリマー1が、一般式R1[-Bs-OH]rIII式中、Bは、式-O-C=Op-R5-の基であり、R1は、1から30個の炭素原子、好ましくは1から18個の炭素原子の、一価から十価、好ましくは一価、二価または三価、より好ましくは一価から二価の炭化水素基であり、R5は、直鎖または分岐のC2-C8-アルキレン基であり、pは、0または1、好ましくは0であり、rは、1から10、好ましくは1、2または3、より好ましくは1または2の整数であり、sは、1から100、好ましくは8から60の整数である。を有することを特徴とする、請求項1に記載の方法。有機ポリマー1が、一般式R6-[O-CH2-CHCH3]x-[O-CH2-CH2]y-O-HV式中、R6は、水素原子、1から18個の炭素原子の炭化水素基または式R7-CO-の基であり、R7は、C1-C18-アルキル基であり、xは、0から100の整数であり、yは、0から100の整数である。のポリエーテルであり、但し、前記ポリマー1が、少なくとも1個のオキシアルキレン基を含有することを条件とすることを特徴とする、請求項1または2に記載の方法。オルガノポリシロキサン4が、一般式式中、Aは、式-R2-[NR3-R4-]gNHR3VIのSi-C-結合基であり、Rは、1から18個の炭素原子を有する一価の炭化水素基であり、R’は、水素原子、または1から18個の炭素原子を有する一価の炭化水素基、好ましくはC1-C4-アルキル基であり、R2は、1から18個の炭素原子の二価の直鎖または分岐の炭化水素基であり、R3は、水素原子、もしくは1から18個の炭素原子の一価の炭化水素基好ましくはC1-C4-アルキル基、またはアシル基、好ましくは水素原子であり、R4は、1から6個の炭素原子の二価の炭化水素基であり、aは、0または1であり、bは、0、1、2または3であり、cは、0または1であり、gは、0、1、2、3または4であり、好ましくは0または1である。を有し、但し、abcの合計が≦3であること、およびオルガノポリシロキサンが1分子当たり少なくとも1個のA基を含有することを条件とすることを特徴とする、請求項1、2または3に記載の方法。オルガノポリシロキサン4が、一般式AkR3-kSiOR2SiOmARSiOnSiR3-kAkVIII式中、Aは、請求項4に定義されたとおりであり、Rは、Rまたは式-OR’の基ここで、RおよびR’はそれぞれ、請求項4に定義されたとおりである。であり、kは、0または1であり、mは、0、または1から1000の整数であり、nは、0、または1から50の整数である。を有し、但し、オルガノポリシロキサンが1分子当たり少なくとも1個のA基を含有することを条件とすることを特徴とする、請求項1から4のいずれかに記載の方法。式ポリ-O-C=O-NH-SO2-NH[-R4-NZ]g-R2-Si≡IXH-NH[-R4-NZ]g-R2-Si≡IX’およびIXとIX’との混合物式中、Zは、式-SO2-NH-C=O-O-ポリの基でありまたはR3基ここで、ZがR3基である場合、N原子はプロトン化されている。であり、R2、R3およびR4はそれぞれ、請求項4に定義されたとおりであり、Si≡は、Si-C結合を介したオルガノポリシロキサンへの連結であり、ポリは、有機ポリマー由来の基への連結である。の群から選択される少なくとも1個のウレタンスルホンアミド結合性基を、1分子当たり少なくとも1個含有するシロキサンコポリマー。シロキサンコポリマーの全重量に基づいて、0.2から10重量の式IXおよび/またはIX’のウレタンスルホンアミド結合性基を含有することを特徴とする、請求項6に記載のシロキサンコポリマー。式IXおよび/またはIX’のウレタンスルホンアミド結合性基に加えて、それぞれが、式-R2-[NHR3-R4-]gNH2R32X-X式中、R2、R3、R4およびgはそれぞれ、請求項4に定義されたとおりであり、Xは、請求項1に定義されたとおりである。のSi-C-結合アンモニウム基A’を、1分子当たり少なくとも1個含有することを特徴とする、請求項6または7に記載のシロキサンコポリマー。i請求項6、7もしくは8に記載の、または請求項1から5のいずれかに記載のようにして得られる、ウレタンスルホンアミド結合性基を有するシロキサンコポリマー、ii場合によって乳化剤、およびiii水を含有するエマルション。本発明によって解決される問題は、Si-C-連結コポリマーを有機ポリマーおよびオルガノポリシロキサンから製造する方法を提供するものであり、それは、高価な貴金属触媒またはスペシャルティ原料を必要とせず;触媒を使用しなくても迅速に、完了まで進行し;自由に入手できる基礎原料に基づいて、非常に経済的に実施することもでき;それによって得られたコポリマーは安定している。本発明は、少なくとも1個のヒドロキシル基を有する有機ポリマー1を、式O=C=N-SO2XI式中、Xは、ハロゲン原子または擬ハロゲン脱離基である。のイソシアネート2と反応させる第1の工程但し、イソシアネートは、1中のヒドロキシル基-OH1モル当たり2中のO=C=N-基0.8から1.0モル、好ましくは1.0モルの量で使用されることを条件とする。、および第1の工程から得られ、少なくとも1個の式-O-C=O-NH-SO2Xの基を有する有機ポリマー3を、少なくとも1個の第一級または第二級アミノ基-NH-を有するオルガノポリシロキサン4と反応させる第2の工程但し、前記オルガノポリシロキサン4は、イソシアネート2中のSO2X1モル当たり4中のアミノ基-NH-1.0から20.0モル、好ましくは1.2から10.0モル、より好ましくは2.0から4.0モルの量で使用されることを条件とする。によって、ウレタンスルホンアミド結合性基を有するシロキサンコポリマーを製造する方法を提供する。US4,622,348に記載された方法は、トリエチルアミンなどの追加の補助塩基を必要とし、これは過剰に添加されなければならない。対照的に、本発明の方法は、使用されなければならない追加の補助塩基がないという利点を有する。補助塩基の添加は、-SO2X1モル当たりアミン基1.0から2.0モルの範囲について必要なだけであるが、そのとき添加されなければならない補助塩基はより少ない。本発明は、シロキサンポリマーと有機ポリマーとの間のウレタンスルホンアミド結合性基を有するシロキサンコポリマーをさらに提供するが、US4,622,348に記載されたとおりに得られるクロロスルホニルイソシアネート付加体は、ポリマーでもコポリマーでもないが、フリーラジカル重合性化合物のための有用な促進剤であると言われている。少なくとも1個のヒドロキシル基を有する有機ポリマー1として、本発明の方法は、好ましくは式ポリ-OHrII式中、rは、1から10、好ましくは1、2または3、より好ましくは1または2の整数であり、ポリは、好ましくは少なくとも1個の≡C-O-C≡または-C=O-O-C≡基を含有し、好ましくはポリエーテル基である、一価から十価、好ましくは一価、二価または三価、より好ましくは一価または二価の有機ポリマー由来の基である。の化合物を利用する。前記有機ポリマー1は、好ましくは式R1[-Bs-OH]rIII式中、Bは、式-O-C=Op-R5-の基であり、R1は、1から30個の炭素原子、好ましくは1から18個の炭素原子の、一価から十価、好ましくは一価、二価または三価、より好ましくは一価または二価の炭化水素基であり、R5は、直鎖または分岐のC2-C8-アルキレン基であり、pは、0または1、好ましくは0であり、sは、1から100、好ましくは8から60の整数であり、rは、上に定義されたとおりである。の化合物である。1から18個の炭素原子の一価の炭化水素基R1の例は、アルキル基、例えば、メチル、エチル、n-プロピル、イソプロピル、1-n-ブチル、2-n-ブチル、イソブチル、tert-ブチル、n-ペンチル、イソペンチル、ネオペンチルまたはtert-ペンチル基、ヘキシル基n-ヘキシル基など、ヘプチル基n-ヘプチル基など、オクチル基n-オクチル基およびイソオクチル基2,2,4-トリメチルペンチル基など、ノニル基n-ノニル基など、デシル基n-デシル基など、ドデシル基n-ドデシル基などならびにオクタデシル基n-オクタデシル基など;シクロアルキル基、例えば、シクロペンチル、シクロヘキシル、シクロヘプチルおよびメチルシクロヘキシル基;アルケニル基、例えば、ビニル、5-ヘキセニル、シクロヘキセニル、1-プロペニル、アリル、3-ブテニルおよび4-ペンテニル基;アルキニル基、例えば、エチニル、プロパルギルおよび1-プロピニル基;アリール基、例えば、フェニル、ナフチル、アントリルおよびフェナントリル基;アルカリル基、例えば、o-、m-、p-トリル基、キシリル基およびエチルフェニル基;ならびにアラルキル基、例えば、ベンジル基、α-およびβ-フェニルエチル基である。二価の基R1の例は、式-CH2CH2--CH2CHCH3--CH2CH2CH2CH2--CH2CH2CH2CH2CH2CH2-の基であり、三価および四価の基R1の例は、式-CH2CH-CH2-CH3CCH2-3C2H5CCH2-3CCH2-4の基である。好ましくは、Bは、2から8、好ましくは2から6の炭素原子の開環エポキシドまたはラクトンに等しい。Bの例は、式-OCH2CH2--OCH2CHCH3--OCHCH3CH2--OCH2CH2CH2CH2--OCH2CCH32--OC=O-CH2CH2CH2--OC=O-CH2CH2CH2CH2--OC=O-CH2CH2CH2CH2CH2-の基である1から100個、より好ましくは8から60個のこれらの基Bを含有するポリエーテル基が好ましい。したがって、前記有機ポリマー1は、s×r個のこれらの基を含有する。前記有機ポリマー1は、好ましくは1つ以上のオキシエチレン、オキシプロピレンもしくはオキシブチレン単位、またはブロック型もしくはランダム配置の混合形態を含有する。したがって、有機ポリマー1としての使用について、式R6-[O-R5]s-O-HIVのポリエーテルが好ましく、式R6-[O-CH2-CHCH3]x-[O-CH2-CH2]y-O-HVのものがより好ましく、ここで、R5は、上に定義されたとおりであり、R6は、水素原子、1から18個の炭素原子の炭化水素基または式R7-CO-式中、R7は、C1-C18-アルキル基である。の基であり、xは、0から100の整数であり、yは、0から100の整数であり、但し、前記ポリマー1は、少なくとも1個のオキシアルキレン基を含有することを条件とする。好ましくは、R6は、水素原子または1から8個の炭素原子の炭化水素基である。前記有機ポリマー1は、第一級、第二級または第三級カルビノール末端のいずれかを有し得る。指数rに従って、それらは、好ましくは一、二または三官能性、より好ましくは一または二官能性である。前記有機ポリマー1は、共通一般知識である方法によって製造される。前記化合物2中のX基は、好ましくは塩素原子である。したがって、クロロスルホニルイソシアネートCSIは、化合物2として好ましい。2中の擬ハロゲン基の例は、式-OCN、-SCN、-N3のものである。本発明による方法の第1の工程は、二次反応を避け得るように、好ましくは0から50°C、より好ましくは5から30°Cで行われる。本発明による方法の第1の工程は、好ましくは環境大気の圧力、すなわち、1020hPaで実行されるが、より高いまたはより低い圧力で起こり得る。本発明による方法の第1の工程における反応は、溶媒なしまたは溶液中この場合、溶液は、無水でなければならない。で実行することができる。溶媒の例は、エーテル、グリコールエーテル、エステルまたはケトンである。用いられる有機ポリマー1は、好ましくは低い融点、より好ましくは30°C未満、さらにより好ましくは10°C未満の融点を有する。本発明による方法の第2の工程は、少なくとも1個の式-O-C=O-NH-SO2Xの基を有する、第1の工程において得られた有機ポリマー3を、好ましくは、少なくとも1個の第一級または第二級アミノ基-NH-を有するオルガノポリシロキサン4中に計量することを含む。好ましくは、4中の第一級または第二級アミノ基は、一般式-R2-[NR3-R4-]gNHR3VI式中、R2は、1から18個の炭素原子の二価の直鎖または分岐の炭化水素基であり、R3は、水素原子、もしくは1から18個の炭素原子の一価の炭化水素基好ましくはC1-C4-アルキル基、またはアシル基、好ましくは水素原子であり、R4は、1から6個の炭素原子の二価の炭化水素基であり、gは、0、1、2、3または4、好ましくは0または1である。のSi-C-結合基Aである。好ましくは、オルガノポリシロキサン4として使用されるオルガノポリシロキサンは、一般式式中、Aは、上に定義されたとおりであり、Rは、1から18個の炭素原子を有する一価の炭化水素基であり、R’は、水素原子、または1から18個の炭素原子を有する一価の炭化水素基、好ましくはC1-C4-アルキル基であり、aは、0または1であり、bは、0、1、2または3であり、cは、0または1である。を有し、但し、abcの合計が≦3であること、およびオルガノポリシロキサンが1分子当たり少なくとも1個のA基を含有することを条件とする。好ましくは、オルガノポリシロキサン4として使用されるオルガノポリシロキサンは、一般式AkR3-kSiOR2SiOmARSiOnSiR3-kAkVIII式中、Rは、Rまたは式-OR’の基ここで、RおよびR’は、それぞれ、上に定義されたとおりである。であり、kは、0または1であり、mは、0、または1から1000の整数であり、nは、0、または1から50の整数である。を有し、但し、オルガノポリシロキサンは、1分子当たり少なくとも1個のA基を含有することを条件とする。1から18個の炭素原子の一価の炭化水素基Rの例は、アルキル基、例えば、メチル、エチル、n-プロピル、イソプロピル、1-n-ブチル、2-n-ブチル、イソブチル、tert-ブチル、n-ペンチル、イソペンチル、ネオペンチルまたはtert-ペンチル基、ヘキシル基n-ヘキシル基など、ヘプチル基n-ヘプチル基など、オクチル基n-オクチル基などおよびイソオクチル基2,2,4-トリメチルペンチル基など、ノニル基n-ノニル基など、デシル基n-デシル基など、ドデシル基n-ドデシル基などならびにオクタデシル基n-オクタデシル基など;シクロアルキル基、例えば、シクロペンチル、シクロヘキシル、シクロヘプチルおよびメチルシクロヘキシル基;アルケニル基、例えば、ビニル、5-ヘキセニル、シクロヘキセニル、1-プロペニル、アリル、3-ブテニルおよび4-ペンテニル基;アルキニル基、例えば、エチニル、プロパルギルおよび1-プロピニル基;アリール基、例えば、フェニル、ナフチル、アントリルおよびフェナントリル基;アルカリル基、例えば、o-、m-、p-トリル基、キシリル基およびエチルフェニル基;ならびにアラルキル基、例えば、ベンジル基、α-およびβ-フェニルエチル基である。A基の好ましい例は、式H2NCH23-H2NCH22NHCH23-H2NCH22NHCH2CHCH3CH2-シクロヘキシルNHCH23-CH3NHCH23-CH32NCH23-CH3CH2NHCH23-CH3CH22NCH23-CH3NHCH22NHCH23-CH32NCH22NHCH23-CH3CH2NHCH22NHCH23-CH3CH22NCH22NHCH23-およびこれらの部分的にアセチル化された形態の基である。A基の特に好ましい例は、式H2NCH23-H2NCH22NHCH23-シクロヘキシルNHCH23-アセチル-NHCH22NHCH23-H2NCH22NアセチルCH23-の基である基Rは、好ましくはRの意味を有する。方法の第2の工程は、得られた酸HXが中和され得るように、有機の補助塩および無機の補助塩基を使用することができるが、これは好ましくない。補助塩基が使用される場合、それらは、反応の進行が妨げられ得ないように、できる限り最小限に求核性であるべきである。オルガノポリシロキサン4は、これらの第一級および第二級アミノ基に加えて、方法の第2の工程において酸スカベンジャーとして作用し、そこでプロトン化される第三級アミノ基も含有し得る。したがって、これらは、単量体化合物として別個に添加されないが、コポリマーの一部であり、したがってまた、この物理的特性、例えば、水溶解性および自己分散性も共に決定する。本発明による方法の第2の工程は、好ましくは0°Cから80°C、より好ましくは20°Cから50°Cの温度で行われ、好ましくは環境大気、すなわち、約1020hPaの圧力で実行されるが、より高い圧力でもまたはより低い圧力でも実行することもできる。本発明の方法は、ウレタンスルホンアミド結合性基を有するシロキサンコポリマーを提供する。したがって、本発明は、1分子当たり、式ポリ-O-C=O-NH-SO2-NH[-R4-NZ]g-R2-Si≡IXおよびH-NH[-R4-NZ]g-R2-Si≡IX’ならびにIXとIX’との混合物式中、Zは、式-SO2-NH-C=O-O-ポリの基でありまたはR3基ここで、ZがR3基である場合、N原子は、プロトン化されている。であり、R2、R3およびR4は、それぞれ、上に定義されたとおりであり、Si≡は、Si-C結合を介したオルガノポリシロキサンへの連結であり、ポリは、有機ポリマー由来の基への連結である。の基から選択される少なくとも1個のウレタンスルホンアミド結合性基を含有するシロキサンコポリマーを提供する。本発明のシロキサンコポリマーは、式IXおよび/またはIX’のウレタンスルホンアミド結合性基を、シロキサンコポリマーの全重量に基づいて、好ましくは0.2から10重量、より好ましくは0.5から5重量の量で、さらにより好ましくは0.5から2.0重量の量で含有する。本発明のシロキサンコポリマーは、US4,622,348に記載されたクロロスルホニルイソシアネート付加物これは、フリーラジカル重合性化合物のための促進剤として、非常により少量のウレタンスルホンアミド結合性基で使用される。と原則として異なる。これは、本発明のシロキサンコポリマーの側に異なる特性/利点をもたらし、例えば、これらの化合物は、液体であり、したがって、加工がより容易である。硫黄含有量は、好ましくは2重量未満、より好ましくは1重量よりはるかに少ない。式-O-C=O-NH-SO2Xの基を有する、方法の第1の工程後に得られた有機ポリマー3はスルホニル基を含有し、スルホニル基は、方法の第2の工程において、本質的に統計的には、オルガノポリシロキサン4中の第一級および第二級アミノ基と同等に反応する。非スルホン化アミノ基は、好ましくは得られた酸HXによってプロトン化され、次いで、アンモニウム基の形態になる。したがって、本発明のシロキサンコポリマーは、ウレタンスルホンアミド結合性基に加えて、好ましくは1分子当たり、式-R2-[NHR3-R4-]gNH2R32X-X式中、R2、R3、R4、Xおよびgは、それぞれ、上に定義されたとおりである。の少なくとも1個のSi-C-結合アンモノウム基A’を含む。好ましいウレタンスルホンアミド結合性基は、式H2N-CH23-およびH2N-CH22-HN-CH23-の好ましいアミノ基の使用によって生じ、したがって、式ポリ-O-C=O-NH-SO2-NH-CH23-Si≡ここで、Z、Si≡およびポリは、それぞれ、上に定義されたとおりである。のものである。好ましくは、ウレタンスルホンアミド結合性基は、式-SiRdO3-d/2式中、dは、0、1または2、好ましくは1または2であり、Rは、上に定義されたとおりである。のシロキサン単位を介してオルガノポリシロキサンに結合している。好ましくは、ウレタンスルホンアミド結合性基が結合している有機ポリマー由来の基ポリは、式-O-R5s-、好ましくは式-[O-CH2-CHCH3]x-[O-CH2-CH2]y-式中、R5、s、xおよびyは、それぞれ、上に定義されたとおりである。のポリエーテル基である。このウレタンスルホンアミド結合性基は、高度に極性であり、強い水素結合相互作用を生じさせる。したがって、容易に流動可能なコポリマーが望ましい場合、粘度調整剤を反応生成物に添加することが有利であり得る。カルビノール、より好ましくは低分子量のものであるMeOH、EtOH、PrOH、i-PrOH、n-BuOH、i-BuOH、さらにこれらの低級アルコキシレートを添加することが好ましい場合がある。本発明によるシロキサンコポリマーの分子量Mnは、好ましくは5000から1000000ダルトンの範囲、より好ましくは10000から200000ダルトンの範囲である。Mnへの粘度パラメータの一般的な値の対応付けは可能でない。これは、粘度が、使用される有機ポリマー3およびオルガノポリシロキサン4に、特に3中のOH基および4中のアミノ基-NH-の数に、したがってまたシロキサンコポリマー中の有機ポリマーとオルガノポリシロキサンとの間のウレタンスルホンアミド結合性基の密度に大きく依存するためである。本発明はさらに、iウレタンスルホンアミド結合性基を有する本発明のシロキサンコポリマーii場合によって乳化剤、およびiii水を含有するエマルションを提供する。本発明のエマルションは、成分i、iiおよびiiiを、好ましくは激しく、混合することによって製造される。オルガノポリシロキサンのエマルションを製造する技術は、公知である。激しい混合は、ロータ固定子撹拌装置、コロイドミルまたは高圧ホモジナイザーで遂げることができる。本発明のエマルション中で利用される水の量は、すべて本発明によるシロキサンコポリマーiの100重量部に基づいて、好ましくは80から1000重量部、より好ましくは100から500重量部の範囲である。乳化剤iiは、以前から知られている任意のカチオン性、アニオン性および非イオン性乳化剤であり、これらは単独のみならず、オルガノポリシロキサンの水性エマルションを製造するためにこれまでうまく使用されている様々な乳化剤の混合物でもある。乳化剤が、本発明のエマルション中で少しでも使用される場合、それらは、すべて本発明によるシロキサンコポリマーiの100重量部に基づいて、好ましくは5から40重量部、より好ましくは5から20重量部の量で使用される。本発明のシロキサンコポリマーは、化学量論の選択によって、水溶性であるまたは自己乳化性いわゆる、自己乳化系すなわち、それらは乳化のためにさらに助剤を必要としない。であるように変化させることができる。シロキサンコポリマーは、織物、織物繊維および皮革を処理するために、コーティングおよび塗料の添加剤として、化粧用配合物の配合成分として、および表面活性剤として使用され得る。それらは、織物用柔軟剤としてより特に卓越した特性を有する。[実施例1]当モル量のエチレンオキシドおよびプロピレンオキシドから形成され、44.3のOH価Mn=2530;56.1のOH価は、OH1ミリ当量/ポリエーテル1gを意味すると理解されるべきであり、すなわち、OH価44.3は、OH0.79ミリ当量/ポリエーテル1gである。を有する乾燥ランダムコポリマー340gを最初に保護ガスN2下に投入し、冷却しながらクロロスルホニルイソシアネート38.0gと反応させる。-OH/-NCO比は、1.00である。自然発熱反応は、クロロスルホニルイソシアネートの計量添加の完了時に終わる。黄色がかった透明な生成物の酸価は、80.82mgKOH/gである。1HNMRは、クロロスルホニルウレタン-O2CNHSO2Clへのカルビノール基の完全な転換を示す。クロロスルホニルウレタン末端基を有するこのポリエーテル42.7gを、0.758のアミン価を有するα,ω-アミノエチルアミノプロピルポリジメチルシロキサン100.0gイソプロパノール35.7gで希釈した中に約20分で計量供給する。-NH-/-SO2Clの使用比は、2.50である。自然に続いて起こる発熱反応は、内部温度を9°K上げる一方、粘度の激しい上昇もある。初期に濁った反応混合物は、イソプロパノール中ポリエーテル-シロキサンコポリマーの非常に粘性な透明溶液80濃度に変わる。コポリマーは、約11重量のEO基および15重量のPO基を含有する。シロキサン原料中の反応するアミノ基の割合は、80であり、すなわち、等モル部分40は、プロトン化され遊離の酸HClによって、スルホンアミドを形成する。1HNMRは、2.3と2.7ppmとの間で出発物質のN-CH2-基においてこの当初の値の20に減少することを示す。生成物溶液50gを、取扱いを一層簡単にするために、イソプロパノール30gで50濃度溶液に希釈した。コポリマーエマルションを製造するために、合計53gの脱イオン水を、撹拌しながら一度に少しずつスパチュラで手により添加する。これにより、30のポリエーテル-シロキサンコポリマーを含有する非常に微細なエマルションが得られるpH=5。このエマルションは、2のコポリマー含有量に希釈された状態で、室温で1週間後でも不変である。[実施例2]クロロスルホニルウレタンポリエーテル26.7gのみを、アミノシロキサン100gイソプロパノール31.7gで希釈したに添加する以外は、実施例1を繰り返す。これらの出発量は、-NH-/-SO2Clの比4.00になる。自然発熱反応は、粘度のかなりの上昇とともに温度を5°K上昇させる。約8重量のEO基および11重量のPO基を含有するポリエーテル-シロキサンコポリマーの透明な80濃度溶液が得られる。シロキサンのアミノ基は、50転換され、25のスルファミド基および25の塩化アンモニウム基が形成された。1HNMRは、アミノ-シロキサンのN-CH2基2.3-2.7ppmにおいてこの当初の値の50に低減することを示す。実施例1における場合と同様に、水53gを何度かに分けて添加することにより、イソプロパノール中50濃度溶液80gを、安定した微細なエマルションpH=7に転換することができる。[実施例3]冷却しながらクロロスルホニルイソシアネート31.3gをゆっくりと計量添加することにより、31.0のOH価を有する乾燥ランダムアリルオキシエトキシレート-co-プロポキシレート等モル400gを、アリルポリエーテルクロロスルホニルウレタン431.3gに転換する。酸価は56.92である。クロロスルホニルウレタンポリエーテルをアミノシロキサンのイソプロパノール32.4g中溶液に20分で添加することによって、このアリルポリエーテル誘導体29.6gを、0.305のアミン価および1220mm2/s25°Cの粘度を有する、アミノエチルアミノプロピルメチルシロキシおよびジメチルシロキシ単位ならびにMeO/HO末端基Me=メチル基からなる通例のアミノシロキサン100gと反応させる。-NH-/-SO2Clの使用比は、2.00である。反応混合物は約5°K昇温し、これは、粘度のかなりの上昇を伴う。初期に非常に濁った反応混合物は、約9重量のEO基および13重量のPO基を含有するポリエーテル-シロキサンコポリマーの透明な80濃度溶液を生じる。シロキサンのアミノ基は、50のスルファミド基および50の塩化アンモニウム基に完全に転換されており、これは、N-CH2基のシグナル2.3-2.7ppmの不在によって1HNMRで明らかである。このコポリマー溶液50g量を、イソプロパノール7.1gと混合して、70濃度溶液を生成させる。全部で76.2gの脱イオン水を一度に少量で撹拌しながら入れることによって、非常に微細な安定したエマルションが得られる。[実施例4]実施例1のアミノシロキサン100gを、イソプロパノール40.9gで希釈する。実施例1からのクロロスルホニルウレタンポリエーテル26.7gと実施例3からのクロロスルホニルウレタンポリエーテル36.9gとの混合物を、室温で添加する。-NH-/-SO2Clの使用比は、2.00である。30分の計量添加の間に、内部温度は約8°K上がり、粘度の極めて明らかな上昇がある。これにより、約15重量のEO基および20重量のPO基を含有する、ポリエーテル-シロキサンコポリマーのイソプロパノール中80濃度エマルションが得られる。シロキサンのアミノ基は、50のスルファミド基および50の塩化アンモニウム基に完全に転換されており、これは、コポリマーについて0.23のアミン価に相当する。反応生成物をイソプロパノールで50にさらに希釈する。全部で53gの水をこの溶液80g中に一度に少量で撹拌しながら入れることによって、30重量のコポリマー含有量を有する非常に微細なエマルションが容易に得られる。"